(57)【要約】      （修正有）【課題】調湿機能を有する断熱材を設置する際の作業を容易にすることが可能な調湿機能付き断熱材及びその製造方法を提供する。【解決手段】調湿機能付き断熱材２０は、複数の発泡樹脂ビーズ２１ｃを結合させてなる発泡樹脂製の母材２１を有している。母材２１は、調湿機能を有するポリマー２２を包含している。【選択図】図２
2018197591.tif 000002
【特許請求の範囲】
【請求項１】
複数の発泡樹脂ビーズを結合させてなる発泡樹脂製の母材を有し、
前記母材は、調湿機能を有するポリマーを包含していることを特徴とする調湿機能付き断熱材。
【請求項２】
前記母材又は前記ポリマーが防蟻剤を包含していることを特徴とする請求項１に記載の調湿機能付き断熱材。
【請求項３】
前記母材の内部には、外部に連通する空隙が形成されていることを特徴とする請求項１又は２に記載の調湿機能付き断熱材。
【請求項４】
前記母材は、ビーズ法ポリスチレンフォームにより形成されていることを特徴とする請求項１〜３のいずれか１項に記載の調湿機能付き断熱材。
【請求項５】
前記ポリマーは、ポリアクリル酸架橋体又はポリアクリル酸架橋体を主体とするものからなることを特徴とする請求項１〜４のいずれか１項に記載の調湿機能付き断熱材。
【請求項６】
複数の発泡樹脂ビーズを結合させてなる発泡樹脂製の母材に、調湿機能を有するポリマーの材料となるモノマー溶液を含浸させる含浸工程と、
前記母材に含浸させたモノマー溶液を重合させる重合工程とを備えていることを特徴とする調湿機能付き断熱材の製造方法。
【請求項７】
前記母材の内部には、外部に連通する空隙が形成されており、
前記含浸工程では、前記母材の空隙に前記モノマー溶液を含浸させ、
前記ポリマーは、ポリアクリル酸架橋体又はポリアクリル酸架橋体を主体とするものからなり、
前記モノマー溶液は、アクリル酸を主体とするものからなることを特徴とする請求項５に記載の調湿機能付き断熱材の製造方法。
【発明の詳細な説明】
【技術分野】
【０００１】
本発明は、調湿機能を有する断熱材、及び、その製造方法に関する。
【背景技術】
【０００２】
近年、木造住宅等の外周基礎に断熱材を貼り付ける基礎断熱工法が広く用いられている。この基礎断熱工法においては、例えば、外周基礎の内側に断熱材を貼り、床下空間を気密化することによって、断熱気密性能を安定的に確保することができる。この結果、省エネルギ―効果と室温を安定化させる効果とを得ることができる。
【０００３】
しかし、基礎コンクリートは、基礎打ちしてから半年〜２年程度、内部の湿気を外部に放散するので、床下空間を断熱気密化してしまうと、基礎コンクリートから放散された湿気により、床下部分にカビが発生することがある。このため、床下部分を換気するための換気部材（ガラリ）を床面に設置して、室内と床下部分との空気を循環させる方法が採用されている。しかしながら、ガラリの設置方法や通気サイズにより対策できない場合がある。
【０００４】
そこで、断熱材に調湿材を貼り付けることで、床下空間の湿度を調湿し、上述の問題を解決することが考えられる。このような調湿性を有する断熱材として、断熱材の表面に調湿シートを貼り付けたものが提案されている（特許文献１参照）。
【先行技術文献】
【特許文献】
【０００５】
【特許文献１】特許第３１０３５０９号公報
【発明の概要】
【発明が解決しようとする課題】
【０００６】
しかしながら、上記特許文献１に記載の断熱材においては、断熱材とは別体の調湿機能を有する調湿シートを接着剤などで断熱材に貼り付ける必要がある。このため、外周基礎などに断熱材を貼り付ける作業とは別に、調湿シートを断熱材に貼り付ける作業が生じ、これら作業に非常に手間がかかって作業効率が低下する問題が生じる。
【０００７】
そこで、本発明の目的は、調湿機能を有する断熱材を設置する際の作業を容易にすることが可能な調湿機能付き断熱材及びその製造方法を提供することである。
【課題を解決するための手段】
【０００８】
本発明の調湿機能付き断熱材は、複数の発泡樹脂ビーズを結合させてなる発泡樹脂製の母材を有し、前記母材は、調湿機能を有するポリマーを包含している。
【０００９】
これによると、断熱材自体が調湿機能を有することとなる。このため、断熱材とは別の調湿シートなどを断熱材に貼り付ける必要がなくなる。したがって、調湿機能を有する断熱材を設置する際の作業が容易になる。加えて、母材が調湿機能を有するポリマーを包含するため、湿気によって母材の断熱性能が低下しない。このため、調湿機能を有していても断熱材の断熱性能を維持することが可能となる。この結果、高い調湿性を有する高断熱性の断熱材となる。
【００１０】
また、本発明において、前記母材の内部には、外部に連通する空隙が形成されていることが好ましい。これにより、断熱材の調湿性能がより高くなる。前記母材を例えば板状とした場合、隣接する空隙同士が連通することにより、母材の一の面（表面）から他の面（裏面又は側面）に連通した連通孔が存在するのがより好ましい。
【００１１】
また、本発明において、前記母材は、ビーズ法ポリスチレンフォームにより形成されていることが好ましい。これにより、母材の断熱性能が優れたものとなる。また、母材の内部の空隙率がコントロールしやすく、例えば、空隙率を高くして、調湿機能を有するポリマーの包含量が調整しやすくなり、所望の調湿性能を有する断熱材となる。
【００１２】
また、本発明において、前記ポリマーは、ポリアクリル酸架橋体又はポリアクリル酸架橋体を主体とするものからなることが好ましい。これにより、調湿性に優れ、湿気を吸収しても断熱性能の低下をより一層軽減できる。
【００１３】
また、本発明の調湿機能付き断熱材の製造方法は、複数の発泡樹脂ビーズを結合させてなる発泡樹脂製の母材に、調湿機能を有するポリマーの材料となるモノマー溶液を含浸させる含浸工程と、前記母材に含浸させたモノマー溶液を重合させる重合工程とを備えている。
【００１４】
これによると、比較的簡単な含浸工程と重合工程とで、調湿機能付き断熱材を製造することが可能となる。このため、断熱材とは別の調湿シートなどを断熱材に貼り付ける必要がなくなる。したがって、調湿機能を有する断熱材を設置する際の作業が容易になる。
【００１５】
また、本発明において、前記母材の内部には、外部に連通する空隙が形成されており、前記含浸工程では、前記母材の空隙に前記モノマー溶液を含浸させ、前記ポリマーは、ポリアクリル酸架橋体又はポリアクリル酸架橋体を主体とするものからなり、前記モノマー溶液は、アクリル酸を主体とするものからなることが好ましい。これにより、母材の空隙にモノマー溶液を含浸（充填）して重合・乾燥収縮させることにより、母材の空隙が完全にポリマーで埋まらずに、適度な空隙（連通孔を含む）を残した状態で調湿機能を有するポリマーを母材の内部に包含することができる。このため、高い調湿機能を有する断熱材を製造することができる。
【００１６】
また、本発明において、前記母材又は前記調湿機能を有するポリマーは、防蟻剤を包含していてもよい。例えば、前記母材に、公知の液状又は粉末状の防蟻剤を混合した前記調湿機能を有するポリマーの材料となるモノマー溶液を含浸させた状態で重合させたり、防蟻剤をバインダ樹脂とともに別途前記母材に含浸させたりすることによって製造することができる。これにより、断熱材に調湿機能と防蟻機能とを付加することができ、例えば、木造住宅の基礎用の断熱材としてより一層適したものとし得る。
【発明の効果】
【００１７】
本発明の調湿機能付き断熱材によると、断熱材自体が調湿機能を有することとなる。このため、断熱材とは別の調湿シートなどを断熱材に取り付ける必要がなくなる。したがって、調湿機能を有する断熱材を設置する際の作業が容易になる。加えて、母材がポリマーを包含することで調湿機能を有するため、湿気によって母材の断熱性能が低下しない。このため、調湿機能を有していても断熱材の断熱性能を維持することが可能となる。この結果、高い調湿性を有する高断熱性の断熱材となる。
本発明の調湿機能付き断熱材の製造方法によると、比較的簡単な含浸工程と重合工程とで、調湿機能付き断熱材を製造することが可能となる。このため、断熱材とは別の調湿シートなどを断熱材に取り付ける必要がなくなる。したがって、調湿機能を有する断熱材を設置する際の作業が容易になる。
【図面の簡単な説明】
【００１８】
【図１】本発明の一実施形態に係る調湿機能付き断熱材が用いられた建物構造の要部断面図である。
【図２】（ａ）は図１に示す断熱材の部分斜視図であり、（ｂ）は図２（ａ）に示す領域Ｄの拡大図であり、（ｃ）は母材にポリマーが形成された状態を示す状態図である。
【図３】図２に示す母材に形成された連通孔の模式図である。
【図４】充填装置に母材及びモノマー溶液がセットされた状態を示す縦断面図である。
【図５】本発明の一実施形態に係る調湿機能付き断熱材から切り出された薄片試料のＦＥ−ＥＰＭＡによる分析結果を示しており、（ａ）は組成を反映する反射電子像マップＣＰの写真であり、（ｂ）はＫ（カリウム）マップの写真である。
【図６】本発明の一実施形態に係る調湿機能付き断熱材の調湿性能を確認するために、サンプルを密閉容器の中に挿入し、湿度９７％の空気を密閉容器内に供給して強制置換させた後の密閉容器内の湿度変化を示すグラフである。
【図７】本発明の一実施形態に係る調湿機能付き断熱材の調湿性能を確認するために、サンプルを密閉容器の中に挿入し、湿度３３％の空気を密閉容器内に供給して強制置換させた後の密閉容器内の湿度変化を示すグラフである。
【図８】本発明の一実施形態に係る調湿機能付き断熱材が、乾燥した状態のときと水蒸気を含んだ状態のときとでの熱伝導率の状況を示すグラフである。
【発明を実施するための形態】
【００１９】
以下、本発明の一実施形態に係る調湿機能付き断熱材２０が用いられた建物構造１００について、図１を参照しつつ以下に説明する。
【００２０】
本実施形態における建物構造１００は、図１に示すように、長手方向Ａ（図１中紙面垂直方向）に長尺な基礎１（例えば、布基礎）と、基礎断熱用パッキン１０と、木製の土台２と、断熱材２０とを含んでなる。パッキン１０は、基礎１の長手方向Ａに沿って長尺に延在し、基礎１上に配置されている。土台２は、基礎１とでパッキン１０を挟むようにパッキン１０上に配置され、建物の外周部を取り囲んでいる。本実施形態においては、図１に示すように、長手方向Ａと直交する幅方向Ｂにおいて、基礎１の左側が屋外であり、基礎１の右側が屋内であり、Ｓは床下空間である。
【００２１】
パッキン１０は、通常、鉛直方向Ｃの厚さが１０〜３０ｍｍである。材質は、合成樹脂製である。本実施形態においては、フィラーを含むポリプロピレン樹脂を用いているが、特に限定するものではなく、耐荷重、性能が確保できれば別の合成樹脂から構成されていてもよい。
【００２２】
断熱材２０は、基礎１のコーナーに設けられている。本実施形態における断熱材２０は、Ｌ字型として、基礎１のつなぎ面をカバーする。断熱材２０は、図２（ｂ）に示すように、複数の発泡樹脂ビーズ２１ｃを相互に融着して結合させてなる発泡樹脂製の母材２１を有している。母材２１は、ビーズ法ポリスチレンフォーム(Expanded Polystyrene)により形成されている。母材２１には、隣接する発泡樹脂ビーズ２１ｃ同士が融着することにより独立気泡構造が形成されており、発泡樹脂ビーズ２１ｃ間に空隙２１ｄが形成されている。
【００２３】
また、母材２１には、一部の空隙２１ｄ同士が互いに連通してなり、図３に示すように、表面２１ａから裏面２１ｂに連通した連通孔２１ｅが多数形成されている。連通孔２１ｅは、母材１の表面２１ａおよび裏面２１ｂ間に存在するだけでなく、表面２１ａおよび側面間または裏面２１ｂおよび側面間または側面および側面間にも存在する。
【００２４】
母材２１には、図２（ｃ）及び図３に示すように、発泡樹脂ビーズ２１ｃの表面に密着して配置されたポリマー２２を包含している。より詳細には、ポリマー２２は、連通孔２１ｅを構成する複数の空隙２１ｄにおいて、これら空隙２１ｄが閉塞しないように発泡樹脂ビーズ２１ｃの表面に形成されている。このため、母材２１には、ポリマー２２によって画定された空隙２１ｄ１及び連通孔２１ｅ１が形成されている。
【００２５】
本実施形態におけるポリマー２２は、ポリアクリル酸架橋体から構成されており、湿気を吸収することが可能である。つまり、断熱材２０は、ポリマー２２で湿気を吸収することが可能となり、調湿機能を有することとなる。なお、ポリマー２２は、ポリアクリル酸架橋体を主体とするものから構成されていてもよい。これにおいても、同様に断熱材２０は調湿機能を有する。
【００２６】
続いて、調湿機能付き断熱材２０の製造方法について、以下に説明する。
【００２７】
断熱材２０を製造する際は、まず、ポリマー２２が形成される前の母材２１を準備する。つまり、ビーズ法ポリスチレンフォームから形成された母材２１であって、空隙２１ｄ及び連通孔２１ｅ内にポリマー２２が形成されていない母材２１を準備する。
【００２８】
また、このとき、ポリマー２２の材料となるモノマー溶液２５（図４参照）も準備する。本実施形態のモノマー溶液２５としては、モノマーとしてのアクリル酸と、希釈液としてのクエン酸三カリウム水溶液又は蒸留水と、架橋剤としてのN,N'-メチレンビスアクリルアミドと、重合開始剤としての過硫酸カリウムとを所定の割合で混合して構成されている。つまり、モノマー溶液２５は、アクリル酸を主体としたものからなる。なお、モノマー溶液２５には、テトラメチルエチレンジアミン等の公知の重合促進剤を添加してもよい。
【００２９】
希釈液としては、クエン酸三カリウムの他にも塩類の水溶液や、酸又は塩基を使用してもよい。特にクエン酸三カリウムなどの中湿度域でも調湿機能を示す塩類の使用が好ましい。架橋剤としては、他の汎用的な架橋剤を使用してもよい。特にN,N'-メチレンビスアクリルアミドやポリエチレングリコールジアクリレートなどの分子内に重合性２重結合を２個以上有する化合物が好ましい。重合開始剤としては、過硫酸ナトリウムや過硫酸アンモニウムなどの熱分解型重合開始剤の他にも光分解型重合開始剤やレドックス系重合開始剤を使用してもよい。特に調湿機能の観点から希釈液と共通した陽イオン種を含む過硫酸塩が好ましい。
【００３０】
ここで、母材２１の空隙２１ｄ及び連通孔２１ｅにポリマー２２の材料となるモノマー溶液２５を充填するために用いる充填装置３０について説明する。図４に示す充填装置３０は、母材２１及びポリマー２２の材料となるモノマー溶液２５を収容するための容器３２と、母材２１の表面２１ａと裏面２１ｂとの間に差圧を発生させるための減圧装置３３とを含む。
【００３１】
容器３２の上面は開口しており、その内部は中仕切り３２ａによって上下二つの空間に分かれている。上部空間３２ｂは、母材２１およびモノマー溶液２５を収容する空間に形成されており、下部空間３２ｃは、減圧室３２ｄに形成されている。
【００３２】
中仕切り３２ａには、上部空間３２ｂから減圧室３２ｄに連通する通気口３２ｅが複数箇所に貫通して形成されている。減圧室３２ｄは、減圧室３２ｄの側壁に貫通して形成された排気口３２ｆに連通している。排気口３２ｆは、管３３ａを介して減圧装置３３と接続されている。本実施形態においては、減圧装置３３として、減圧室３２ｄの圧力を調整可能な真空ポンプを採用したが、減圧室３２ｄの圧力を調整可能であればどのような減圧装置であってもよい。
【００３３】
上述の充填装置３０を用いて、準備した母材２１の空隙２１ｄ及び連通孔２１ｅにモノマー溶液を含浸させる含浸工程を行う。ここでいう空隙２１ｄ及び連通孔２１ｅは、ポリマー２２が形成される発泡樹脂ビーズ２１ｃの表面によって画定されてなるものである。この含浸工程においては、まず、母材２１を充填装置３０の中仕切り３２ａの上に配置し、その母材２１の表面２１ａにポリマー２２の材料としてのモノマー溶液２５を配置する。そして、減圧装置３３を作動させ、母材２１の表面２１ａおよび裏面２１ｂ間に差圧を発生させてモノマー溶液２５を母材２１の空隙２１ｄおよび連通孔２１ｅに充填する。この後、母材２１の表面２１ａからモノマー溶液２５が消失した後も、所定時間の間、減圧装置３３を作動させて母材２１の表面２１ａから空気を吸引し、モノマー溶液２５の母材２１の空隙２１ｄおよび連通孔２１ｅに対する含浸率を制御するとともに含浸ムラを軽減して安定化を図る。こうして、含浸工程が終了する。
【００３４】
次に、含浸工程で母材２１に含浸させたモノマー溶液２５を重合させる重合工程を行う。本実施形態の重合工程においては、モノマー溶液２５を含浸させた母材２１を、所定温度で所定時間の間、加熱してモノマー溶液２５を重合・乾燥収縮させる。これにより、母材２１の空隙２１ｄ及び連通孔２１ｅが閉塞せず、上述の空隙２１ｄ１及び連通孔２１ｅ１を画定して構成するように、ポリマー２２が母材２１に形成される。こうして、断熱材２０の製造が終了する。
【００３５】
ここで、製造された断熱材２０中のアクリル系樹脂の含浸状況を確認するため、断熱材２０から所定サイズの薄片試料を切り出し、ＦＥ−ＥＰＭＡ（電界放出型電子線マイクロアナライザ）により、当該試料におけるカリウム（Ｋ）の分布を測定した。図５は、断熱材２０から切り出された薄片試料のＦＥ−ＥＰＭＡによる分析結果を示しており、（ａ）は組成を反映する反射電子像マップＣＰの写真を示しており、（ｂ）はＫ（カリウム）マップの写真を示している。ただし、グレースケールにて示しているため、図５（ｂ）においては特に元々のカラー表示ではなくなっている。
【００３６】
図５に示す分析結果の反射電子像マップ及びＫマップより、Ｋ（カリウム）は発泡樹脂ビーズ２１ｃの境界に沿って分布し、試料内に空隙２１ｄ１及び連通孔２１ｅ１が存在していることも確認された。また、図５に示す、反射電子像マップ及びＫマップの上下方向は、断熱材２０の厚み方向に平行である。Ｋ（カリウム）は、図５（ｂ）から、断熱材２０の厚み方向において、粗密が確認されず、アクリル系樹脂が表面２１ａ側から裏面２１ｂ側にまで均質に含浸されていることが確認された。
【００３７】
また、本実施の形態で得られた断熱材２０の調湿性能を確認するために、サンプル（Ｌ×Ｗ×Ｈ＝２００×２００×２４ｍｍ）を密閉容器の中に挿入し、６０分毎にその内の３分間、一定湿度の空気を供給して容器内の空気を強制置換させたときの容器内湿度の変化を図６、図７に示す。図６は、換気弁ＯＮ時に９７％ＲＨの湿度の空気を容器内に供給し当該容器内の空気と置換、図７は、換気弁ＯＮ時に３３％ＲＨの湿度の空気を容器内に供給し当該容器内の空気と置換した場合の試験結果である。本実施形態における断熱材２０は、９７％ＲＨの湿度を持った空気と強制置換すると密閉された容器の湿度を下げるように調湿し、３３％ＲＨの湿度を持った空気と強制置換すると密閉された容器の湿度を上げるように調湿できる機能を有することがわかる。
【００３８】
さらに、本実施形態で得られた調湿機能付き断熱材２０が乾燥した状態のときと高湿度下での吸湿により水蒸気を含んだ状態のときの断熱性能を調べた結果を図８に示す。なお、サンプルサイズはＬ×Ｗ×Ｈ＝２００×２００×２４ｍｍとし、比較のために母材２１のみ（断熱材のみ）のときの結果を示す。この結果より、本実施形態における断熱材２０は、熱伝導率が断熱材のみのときとほとんど変わらず、含水量が高くなったとしても熱伝導性の悪化はほとんど見られなかった。
【００３９】
以上に述べたように、本実施形態の調湿機能付き断熱材２０によると、母材２１が調湿機能を有するポリマー２２を包含しているため、断熱材自体が調湿機能を有することとなる。このため、断熱材２０とは別の調湿シートなどを断熱材に貼り付ける必要がなくなる。したがって、調湿機能を有する断熱材２０を設置する際の作業が容易になる。
【００４０】
従来の断熱材は、湿気があると断熱材に湿気が溜まり、断熱性能が低下するばかりかカビの発生原因にもなる問題があった。このため、断熱材の母材自体に湿気を吸収する機能を付加することは、断熱性能の低下及びカビの発生の要因と考えられ、母材自体に湿気を吸収させることは通常考えられないものであった。しかしながら、本発明者らは、上述のように母材２１にポリマー２２を包含させて、断熱材２０自体に調湿機能を付与し（すなわち、ポリマー２２で湿気を吸収し）、床下空間Ｓの湿度を調湿可能とした。これにより、調湿機能を有していても、湿気自体はポリマー２２に吸収されているため、母材２１自体の断熱性能を維持することが可能となり、この結果、高い調湿性を有する高断熱性の断熱材２０を得ることができた。さらには、床下空間Ｓの湿気が調湿されるため、カビも発生しにくくなった。
【００４１】
また、母材２１の内部に、空隙２１ｄ１が形成されていることで、床下空間Ｓなどの気中から水分をより吸収しやすくなり、断熱材２０の調湿性能がより高くなる。
【００４２】
また、母材２１がビーズ法ポリスチレンフォームにより形成されていることで、母材２１の断熱性能自体が優れたものとなる。また、母材２１に形成される空隙２１ｄの空隙率がコントロールしやすく、例えば、空隙率を高くして、調湿機能を有するポリマー２２の包含量が調整しやすくなり、所望の調湿性能を有する断熱材２０となる。
【００４３】
また、ポリマー２２は、ポリアクリル酸架橋体からなることで、調湿性に優れ、湿気を吸収しても断熱性能の低下をより一層軽減することができる。
【００４４】
また、本実施形態の調湿機能付き断熱材２０の製造方法によると、比較的簡単な含浸工程と重合工程とで、調湿機能付き断熱材２０を製造することが可能となる。このため、断熱材２０とは別の調湿シートなどを断熱材に貼り付ける必要がなくなる。したがって、調湿機能を有する断熱材２０を設置する際の作業が容易になる。
【００４５】
また、母材２１の空隙２１ｄにモノマー溶液２５を含浸（充填）して重合・乾燥収縮させることにより、母材２１の空隙２１ｄが完全にポリマー２２で埋まらずに、適度な空隙２１ｄ１（連通孔２１ｅ１を含む）を残した状態で調湿機能を有するポリマー２２を母材２１の内部に包含することができる。このため、高い調湿機能を有する断熱材２０を製造することができる。
【００４６】
以上、本発明の好適な実施の形態について説明したが、本発明は上述の実施の形態に限られるものではなく、特許請求の範囲に記載した限りにおいて様々な変更が可能なものである。例えば、上述の実施形態における調湿機能付き断熱材２０は、母材２１の内部に空隙２１ｄ１及び連通孔２１ｅ１が形成されていなくてもよい。つまり、母材２１の複数の発泡樹脂ビーズ２１ｃ間の空隙２１ｄを閉塞するように、ポリマー２２が形成されていてもよい。これにおいても、母材２１にポリマー２２が形成されているため、上述と同様に、断熱材自体が調湿機能を有することとなり、調湿機能を有する断熱材を設置する際の作業が容易になる。
【００４７】
また、母材２１は、所定の断熱性能を有し、ポリマー２２を包含可能であれば、ビーズ法ポリスチレンフォーム以外の樹脂材料から形成されていてもよい。また、ポリマー２２は、調湿性能を有するのであれば、ポリアクリル酸架橋体及びポリアクリル酸架橋体を主体とするもののいずれか以外のものから構成されていてもよい。モノマー溶液についても、アクリル酸を主体とするもの以外のものから構成されていてもよい。
【００４８】
また、母材２１又はポリマー２２が防蟻剤を包含するようにしてもよい。例えば、母材２１に、公知の液状又は粉末状の防蟻剤を混合したモノマー溶液２５を含浸させた状態で重合させたり、防蟻剤をバインダ樹脂とともに別途母材２１の空隙２１ｄ１に含浸させたりすることによって製造することができる。これにより、断熱材に調湿機能と防蟻機能との両方を付加することができ、例えば、木造住宅の基礎用断熱材としてより一層適したものとし得る。
【符号の説明】
【００４９】
２０  断熱材
２１  母材
２１ｃ  発泡樹脂ビーズ
２１ｄ  空隙
２１ｄ１  空隙
２２  ポリマー
【図１】
2018197591.tif 000003
【図２】
2018197591.tif 000004
【図３】
2018197591.tif 000005
【図４】
2018197591.tif 000006
【図５】
2018197591.tif 000007
【図６】
2018197591.tif 000008
【図７】
2018197591.tif 000009
【図８】
2018197591.tif 000010